(57)【要約】【課題】溶融Ａｌ、Ｍｇ含有Ｚｎめっき鋼板を密閉容器中で水蒸気と接触させて黒色めっき鋼板の製造方法に関し、めっき層を均一に黒色化してより見栄えの良い黒色めっき鋼板の製造装置および製造システムを提供する。【解決手段】基材鋼板の表面に溶融Ａｌ、Ｍｇ含有Ｚｎめっき層を有するめっき鋼板１を配置可能な配置部１２を有する密閉容器１０と、前記密閉容器の内部の雰囲気ガスを加熱する加熱部２４と、前記密閉容器の内部の雰囲気ガスを排気して大気圧未満にし得る排気部３０と、前記密閉容器の内部に水蒸気を導入する水蒸気導入部４０と、前記密閉容器の内部の雰囲気ガスを撹拌する攪拌部７０と、露点がめっき鋼板温度未満のガスを導入するガス導入部５０と、を備え、前記排気部は、前記密閉容器の内部から水蒸気を含む雰囲気ガスを排出することが可能な黒色めっき鋼板の製造装置。【選択図】図２
2018172745.tif 000002
【特許請求の範囲】
【請求項１】
基材鋼板の表面に溶融Ａｌ、Ｍｇ含有Ｚｎめっき層を有するめっき鋼板を配置可能な配置部を有する密閉容器と、
前記密閉容器の内部の雰囲気ガスを加熱する加熱部と、
前記密閉容器の内部の雰囲気ガスを排気して、当該密閉容器の内部の気体の圧力を大気圧未満にし得る排気部と、
前記密閉容器の内部の雰囲気ガスを撹拌する攪拌部と、
前記密閉容器の内部に水蒸気を導入する水蒸気導入部と、
露点がめっき鋼板温度未満のガスを、前記密閉容器の内部に導入するガス導入部と、
を備え、
前記排気部は、前記密閉容器の内部から水蒸気を含む雰囲気ガスを排出することが可能に構成されている
ことを特徴とする黒色めっき鋼板の製造装置。
【請求項２】
前記密閉容器は、流体の流通経路を形成する複数の隔壁が設けられた天井部を有する
請求項１に記載の黒色めっき鋼板の製造装置。
【請求項３】
さらに、前記密閉容器の内部の圧力を開放することが可能なベント部を有する、
請求項１または２に記載の黒色めっき鋼板の製造装置。
【請求項４】
前記密閉容器は、流体の流通経路を形成する複数の隔壁が設けられた縦壁部を、少なくとも前記配置部の周囲に有する
請求項１〜３のいずれか１項に記載の黒色めっき鋼板の製造装置。
【請求項５】
請求項１〜４のいずれか１項に記載の黒色めっき鋼板の製造装置と、
前記黒色めっき鋼板の製造装置の動作を制御し得る制御部と、を有し、
前記制御部は、
前記加熱部の動作を制御して、前記密閉容器の内部である前記配置部に配置された前記めっき鋼板を、露点がめっき鋼板温度未満である雰囲気ガスの存在下で加熱する手段と、
前記排気部の動作を制御して、前記密閉容器の内部の加熱された前記雰囲気ガスを排気し、前記密閉容器の内部の気体の圧力を大気圧未満にする手段と、
前記密閉容器の内部の雰囲気ガスを撹拌する攪拌部の動作を制御して、前記密閉容器の内部の雰囲気ガスを撹拌する手段と、
前記水蒸気導入部の動作を制御して、前記密閉容器の内部に水蒸気を導入する手段と、
前記水蒸気導入部と前記排気部とのうち少なくともいずれか一方の動作を制御しつつ加熱された前記めっき鋼板を水蒸気と接触させる手段と、
前記排気部の動作を制御して、黒色化された前記黒色めっき鋼板が配置された密閉容器の内部の雰囲気ガスを排気して、前記密閉容器の内部の気体の圧力を大気圧未満にする手段と、
前記ガス導入部の動作を制御して、前記密閉容器の内部に露点が常にめっき鋼板温度未満であるガスを導入して前記黒色めっき鋼板を冷却する手段と、を有する
黒色めっき鋼板を製造するシステム。
【請求項６】
前記制御部は、
前記密閉容器の縦壁部に形成された流体の流通経路に、前記密閉容器の内部の雰囲気ガスの温度よりも高い温度の流体を流通させて前記密閉容器の内部の雰囲気ガスを加熱する手段、および／または、前記密閉容器の縦壁部に形成された流体の流通経路に、前記密閉容器の内部の雰囲気ガスの温度よりも低い温度の流体を流通させて前記密閉容器の内部の雰囲気ガスを冷却する手段を有する
請求項５に記載の黒色めっき鋼板を製造するシステム。
【請求項７】
前記制御部は、前記密閉容器の天井部に形成された流体の流通経路に、前記密閉容器の内部の雰囲気ガスの温度よりも高い温度の流体を流通させて前記密閉容器の内部の雰囲気ガスを加熱する手段をさらに有する、
請求項５または６に記載の黒色めっき鋼板を製造するシステム。
【請求項８】
さらに、前記制御部は、ベント部の動作を制御して、前記密閉容器の圧力を開放する手段を有する、
請求項５〜７のいずれか１項に記載の黒色めっき鋼板を製造するシステム。
【請求項９】
前記溶融Ａｌ、Ｍｇ含有Ｚｎめっき層は、Ａｌを０．１質量％以上６０質量％以下の量で含有し、Ｍｇを０．０１質量％以上１０質量％以下の量で含有する、
請求項５〜８のいずれか１項に記載の黒色めっき鋼板を製造するシステム。
【発明の詳細な説明】
【技術分野】
【０００１】
本発明は、黒色めっき鋼板の製造装置および製造システムに関する。
【背景技術】
【０００２】
建築物の屋根材や外装材、家電製品、自動車などの分野では、意匠性などの観点から黒色の外観を有する鋼板のニーズが高まっている。鋼板の表面を黒色化する方法としては、鋼板の表面に黒色塗料を塗布して黒色塗膜を形成する方法があるが、黒色塗膜を形成せずに、めっき鋼板の金属光沢および銀白色の色調を遮蔽して、めっき層そのものを酸化させて黒色化する方法が提案されている。例えば、特許文献１および特許文献３には、溶融Ａｌ、Ｍｇ含有Ｚｎめっき鋼板を、密閉容器の内部で水蒸気と接触させて、黒色化した酸化皮膜を溶融Ａｌ、Ｍｇ含有Ｚｎめっき層に形成させる方法が記載されている。
【０００３】
また、特許文献２には、めっき鋼板の間にスペーサーを配置してめっき鋼板に水蒸気を接触させる方法が記載されている。当該方法によれば、めっき鋼板の間にスペーサーを配置することで、めっき鋼板の周縁部と中心部に水蒸気を同じように接触させることができるため、めっき層の表面をより均一に黒色化できる。
【先行技術文献】
【特許文献】
【０００４】
【特許文献１】特許第５３３５１５９号公報
【特許文献２】特開２０１３−２４１６７６号公報
【特許文献３】特許第６０７２９５２号公報
【発明の概要】
【発明が解決しようとする課題】
【０００５】
上述したように、めっき層をより均一に黒色化するためには、めっき鋼板の黒色化すべき領域全体に水蒸気を十分に行き渡らせ、めっき層の表面に対して均一に水蒸気を接触させることが非常に重要となる。
【０００６】
しかし、上記従来の方法で水蒸気処理を行って黒色めっき鋼板の製造を行っていたところ、時として、均一な外観の黒色めっき鋼板が得られなくなるという課題が発生した。種々の検討を行ったところ、水蒸気処理中に必要な量の水蒸気が、密閉容器中の黒色化すべきめっき鋼板に十分に行き渡っていないためと考えられた。
【０００７】
そこで、本願発明では、めっき層を均一に黒色化してより見栄えの良い黒色めっき鋼板の製造装置および製造システムを提供することを目的とする。
【課題を解決するための手段】
【０００８】
（１）基材鋼板の表面に溶融Ａｌ、Ｍｇ含有Ｚｎめっき層を有するめっき鋼板を配置可能な配置部を有する密閉容器と、前記密閉容器の内部の雰囲気ガスを加熱する加熱部と、前記密閉容器の内部の雰囲気ガスを排気して、当該密閉容器の内部の気体の圧力を大気圧未満にし得る排気部と、前記密閉容器の内部の雰囲気ガスを撹拌する攪拌部と、前記密閉容器の内部に水蒸気を導入する水蒸気導入部と、露点がめっき鋼板温度未満のガスを、前記密閉容器の内部に導入するガス導入部と、を備え、前記排気部は、前記密閉容器の内部から水蒸気を含む雰囲気ガスを排出することが可能に構成されていることを特徴とする黒色めっき鋼板の製造装置。
【０００９】
上記（１）の構成によれば、溶融Ａｌ、Ｍｇ含有Ｚｎめっき鋼板を密閉容器内で水蒸気と接触させて黒色化させる際、事前に密閉容器内の気体圧力を大気圧未満にすることで、効率的に必要な水蒸気量を密閉容器内に導入することができる。また、密閉容器の内部の雰囲気ガスを撹拌する攪拌部が設けられることにより、密閉容器内の水蒸気をめっき鋼板全体に行きわたらせることができるとともに、めっき鋼板の加熱や冷却を行う際には、めっき鋼板を均一に加熱したり冷却することが可能となる。
【００１０】
（２）前記密閉容器は、流体の流通経路を形成する複数の隔壁が設けられた天井部を有する、前記（１）に記載の黒色めっき鋼板の製造装置。
【００１１】
上記（２）の構成によれば、密閉容器に流体の流通経路を形成する複数の隔壁が設けられた天井部をさらに設けることにより、例えば、密閉容器内に配置されためっき鋼板の過熱をさらに促進することが可能となる。
【００１２】
（３）前記密閉容器の内部の圧力を開放することが可能なベント部を有する、前記（１）または前記（２）に記載の黒色めっき鋼板の製造装置。
【００１３】
上記（３）の構成によれば、密閉容器の内部の圧力を開放することが可能なベント部をさらに密閉容器に設けることにより、水蒸気処理の後のめっき鋼板の冷却工程をスムーズに行うことが可能となる。
【００１４】
（４）前記密閉容器は、流体の流通経路を形成する複数の隔壁が設けられた縦壁部を、少なくとも前記配置部の周囲に有する、前記（１）〜（３）のいずれかに記載の黒色めっき鋼板の製造装置。
【００１５】
上記（４）の構成によれば、密閉容器は、流体の流通経路を形成する複数の隔壁が設けられた縦壁部を、少なくとも配置部の周囲に有しているので、所定温度の流体を縦壁部の流通経路に流すことにより、密閉容器内のめっき鋼板の加熱や冷却を早期に行うことができる。
【００１６】
（５）前記（１）〜（４）のいずれかに記載の黒色めっき鋼板の製造装置と、前記黒色めっき鋼板の製造装置の動作を制御し得る制御部と、を有し、前記制御部は、前記加熱部の動作を制御して、前記密閉容器の内部である前記配置部に配置された前記めっき鋼板を、露点がめっき鋼板温度未満である雰囲気ガスの存在下で加熱する手段と、前記排気部の動作を制御して、前記密閉容器の内部の加熱された前記雰囲気ガスを排気し、前記密閉容器の内部の気体の圧力を大気圧未満にする手段と、前記密閉容器の内部の雰囲気ガスを撹拌する攪拌部の動作を制御して、前記密閉容器の内部の雰囲気ガスを撹拌する手段と、前記水蒸気導入部の動作を制御して、前記密閉容器の内部に水蒸気を導入する手段と、前記水蒸気導入部と前記排気部とのうち少なくともいずれか一方の動作を制御しつつ加熱された前記めっき鋼板を水蒸気と接触させる手段と、前記排気部の動作を制御して、黒色化された前記黒色めっき鋼板が配置された密閉容器の内部の雰囲気ガスを排気して、前記密閉容器の内部の気体の圧力を大気圧未満にする手段と、前記ガス導入部の動作を制御して、前記密閉容器の内部に露点が常にめっき鋼板温度未満であるガスを導入して前記黒色めっき鋼板を冷却する手段と、を有する黒色めっき鋼板を製造するシステム。
【００１７】
上記（５）の構成によれば、溶融Ａｌ、Ｍｇ含有Ｚｎめっき鋼板を密閉容器内で水蒸気と接触させて黒色化させる際、密閉容器内に導入口から水蒸気を導入しつつ、排出口からは密閉容器内の水蒸気を排出することにより、黒色化させる際に水蒸気と反応して発生する水素ガスを適切に排出することができ、密閉容器内に必要な水蒸気量を確保することができる。なお、密閉容器内の圧力は、密閉容器内に導入される水蒸気の流量と当該密閉容器内から排出される水蒸気の流量とのうち少なくともいずれか一方を可変制御することにより、所定の圧力に維持されうるように構成されている。また、密閉容器の内部の雰囲気ガスを撹拌する攪拌部を制御することにより、密閉容器内の水蒸気をめっき鋼板全体に行きわたらせることができるとともに、めっき鋼板の加熱や冷却を行う際には、めっき鋼板を均一に加熱したり冷却することが可能となる。
【００１８】
（６）前記制御部は、前記密閉容器の縦壁部に形成された流体の流通経路に、前記密閉容器の内部の雰囲気ガスの温度よりも高い温度の流体を流通させて前記密閉容器の内部の雰囲気ガスを加熱する手段、および／または、前記密閉容器の縦壁部に形成された流体の流通経路に、前記密閉容器の内部の雰囲気ガスの温度よりも低い温度の流体を流通させて前記密閉容器の内部の雰囲気ガスを冷却する手段を有する、（５）に記載の黒色めっき鋼板を製造するシステム。
【００１９】
上記（６）の構成によれば、めっき鋼板を加熱する際、密閉容器の縦壁部に形成された流体の流通経路に、密閉容器の内部の雰囲気ガスの温度よりも高い温度の流体を流通させることで、密閉容器の内部に配置されためっき鋼板を早期に加熱することが可能となる。一方、めっき鋼板を冷却する際は、密閉容器の縦壁部に形成された流体の流通経路に、密閉容器の内部の雰囲気ガスの温度よりも低い温度の流体を流通させることで、密閉容器の内部に配置されためっき鋼板を早期に冷却することが可能となる。
【００２０】
（７）前記制御部は、前記密閉容器の天井部に形成された流体の流通経路に、前記密閉容器の内部の雰囲気ガスの温度よりも高い温度の流体を流通させて前記密閉容器の内部の雰囲気ガスを加熱する手段をさらに有する、（５）または（６）に記載の黒色めっき鋼板を製造するシステム。
【００２１】
上記（７）の構成によれば、密閉容器に流体の流通経路を形成する複数の隔壁が設けられた天井部に流体を流すことにより、例えば、密閉容器内に配置されためっき鋼板の加熱をさらに促進することが可能となる。
【００２２】
（８）さらに、前記制御部は、ベント部の動作を制御して、前記密閉容器の圧力を開放する手段を有する、（５）〜（７）のいずれかに記載の黒色めっき鋼板を製造するシステム。
【００２３】
上記（８）の構成によれば、密閉容器の内部の圧力を開放することが可能なベント部を開放制御することにより、水蒸気処理の後のめっき鋼板の冷却工程をスムーズに行うことが可能となる。
【００２４】
（９）前記溶融Ａｌ、Ｍｇ含有Ｚｎめっき層は、Ａｌを０．１質量％以上６０質量％以下の量で含有し、Ｍｇを０．０１質量％以上１０質量％以下の量で含有する、（５）〜（８）のいずれかに記載の黒色めっき鋼板を製造するシステム。
【００２５】
上記（９）の構成によれば、Ａｌを０．１質量％以上６０質量％以下の量で含有し、Ｍｇを０．０１質量％以上１０質量％以下の量で含有する、溶融Ａｌ、Ｍｇ含有Ｚｎめっき層を有する黒色めっき鋼板を製造することができる。
【発明の効果】
【００２６】
本願発明によれば、見栄えの良い良質な黒色めっき鋼板の製造装置および製造システムを提供することができる。
【図面の簡単な説明】
【００２７】
【図１】本願発明に係る黒色めっき鋼板を製造する方法のフローチャートである。
【図２】本願発明に係る黒色めっき鋼板を製造する装置の模式図である。
【図３】密閉容器に設けられた縦壁部温度調整機構内および天井部温度調整機構内の流体の流れを模式的に示した図であって、（Ａ）は模式平面図、（Ｂ）は模式断面図である。
【図４】本発明に係る黒色めっき鋼板を製造する装置の制御系を示す図である。
【発明を実施するための形態】
【００２８】
［黒色めっき鋼板を製造する方法］
黒色めっき鋼板の製造方法は、上記の黒色めっき鋼板製造装置を用いて、ＡｌおよびＭｇを含有する溶融Ａｌ、Ｍｇ含有Ｚｎめっき鋼板１を密閉容器１０の内部で水蒸気に接触させて黒色めっき鋼板を製造する方法である。
【００２９】
本実施形態の黒色めっき鋼板の製造方法では、図１のフローチャートに示されているように、密閉容器１０（図２参照）の内部に配置した（積み込んだ）溶融Ａｌ、Ｍｇ含有Ｚｎめっき鋼板１を加熱する第１工程（Ｓ１１０）と、密閉容器１０の内部の雰囲気ガスを排気して、密閉容器１０内部の気体圧力を７０ｋＰａ以下にする第２工程（Ｓ１２０）と、密閉容器１０の内部に水蒸気を導入して水蒸気処理を行う第３工程（Ｓ１３０）と、第３工程（Ｓ１３０）の後に密閉容器１０の内部の圧力をいったん大気圧に戻した後に、密閉容器１０内部の気体圧力を再び７０ｋＰａ以下にする第４工程（Ｓ１４０）と、密閉容器１０内部のめっき鋼板１を冷却する第５工程（Ｓ１５０）とを、この順番で行う。なお、以下の説明では、加熱装置２４、縦壁部温度調整機構２０、天井部温度調整機構２１、撹拌部７０、各弁３２、３６、４２、５２等は、図４に示されるように、制御部９０からの制御信号によってそれぞれの動作が制御されるものとする。
【００３０】
以下、各工程についてより詳しく説明する。
【００３１】
（第１工程）
第１工程（Ｓ１１０）では、密閉容器１０の内部に配置しためっき鋼板１を加熱する。
【００３２】
めっき鋼板１は、基材鋼板と、基材鋼板の表面に形成された溶融Ａｌ、Ｍｇ含有Ｚｎめっき層とを有する。
【００３３】
基材鋼板の種類は特に限定されないが、例えば、低炭素鋼、中炭素鋼、高炭素鋼、および合金鋼などからなる鋼板を使用することができる。良好なプレス成形性が必要とされる場合は、低炭素Ｔｉ添加鋼および低炭素Ｎｂ添加鋼などの深絞り用鋼板が基材鋼板として好ましい。また、Ｐ、Ｓｉ、Ｍｎなどを添加した高強度鋼板を用いてもよい。
【００３４】
溶融Ａｌ、Ｍｇ含有Ｚｎめっき層は、水蒸気との接触により黒色化する組成を有していればよい。例えば、Ａｌが０．１質量％以上６０質量％以下、Ｍｇが０．０１質量％以上１０質量％以下、Ｚｎが残部の組成を有するめっき層は、水蒸気との接触によって好適に黒色化することができる。
【００３５】
めっき鋼板１の形状は、黒色化すべき領域のめっき層が水蒸気と接触することができるのであれば、特に限定されない。例えば、めっき鋼板１の形状は、めっき層が平坦な形状（例えば、平板状）でもよいし、屈曲した形状（例えば、コイル状）であってもよい。
【００３６】
また、第１工程（Ｓ１１０）において、めっき鋼板１は、露点が常にめっき鋼板温度未満であるガス（低水蒸気ガス）の存在下で加熱される。つまり、密閉容器１０の内部に存在する雰囲気ガスは低水蒸気ガスである。めっき鋼板１の加熱作業を容易にする観点から、低水蒸気ガスは大気であってもよいが、めっき鋼板１の黒色化が可能な限りにおいて、窒素などの不活性ガスに置換してもよい。その他、大気よりも低露点の雰囲気に置換してもよい。なお、低水蒸気ガスは、密閉容器１０に接続されたガス導入部５０から密閉容器１０内へ導入することができる。
【００３７】
第１工程（Ｓ１１０）におけるめっき鋼板１の加熱は、めっき層の表面温度が水蒸気との接触によってめっき層が黒色化される温度（以下、「黒色処理温度」ともいう。）に達するまで行われる。例えば、密閉容器１０内に設置しためっき鋼板１の表面温度を温度計測部６０で測定しながら黒色処理温度を超えるまで加熱を行うようにするとよい。
【００３８】
黒色処理温度は、めっき層の組成（例えば、めっき層中のＡｌおよびＭｇの含有量）もしくは厚み、または必要とする明度などに応じて任意に設定することができる。
【００３９】
めっき鋼板１の加熱方法は、めっき層の表面を黒色処理温度にすることができればよく、特に限定されるものではない。例えば、密閉容器１０内にシースヒータ等の加熱装置２４を設けて、密閉容器１０内の雰囲気ガスを加熱してめっき鋼板１を加熱してもよい。
【００４０】
なお、密閉容器内の雰囲気ガスを加熱する際に、密閉容器１０内に設けた循環ファン７１などの撹拌部７０で雰囲気ガスを撹拌すると、効率よく短時間でムラ無く、めっき鋼板１を加熱することが可能である。
【００４１】
（第２工程）
第２工程（Ｓ１２０）では、密閉容器１０内の雰囲気ガスを、排気配管３１を通じて排気し、密閉容器１０内の気体の圧力を７０ｋＰａ以下にする。例えば、密閉容器１０外に設置した排気ポンプ（図示しない。）で、密閉容器１０の中の雰囲気ガスを排出することで、密閉容器１０内の気体の圧力を上記範囲にすることができる。第２工程（Ｓ１２０）においては、雰囲気ガスの排気を１回のみ行ってもよいし、密閉容器１０内に残存する水蒸気以外の気体成分の量をより少なくするため、雰囲気ガスの排気と、ガス導入配管５１からの低水蒸気ガスの導入を繰り返し行ってもよい。
【００４２】
第２工程（Ｓ１２０）で密閉容器１０内の雰囲気ガスを排気して密閉容器１０内の気体圧力を低くすることによって、後述する第３工程（Ｓ１３０）で導入される水蒸気を、めっき鋼板１の間の隙間にまで十分に行き渡らせることができる。これにより、黒色化すべきめっき層全体をより均一に水蒸気処理することができ、黒色化のムラを発生しにくくすることができる。このような観点から、第２工程（Ｓ１２０）では、密閉容器１０内の気体圧力を７０ｋＰａ以下にすることが好ましく、さらに５０ｋＰａ以下にすることがより好ましい。
【００４３】
（第３工程）
第３工程（Ｓ１３０）では、密閉容器１０内に水蒸気を導入してめっき鋼板１のめっき層を黒色化する。すなわち、第３工程（Ｓ１３０）では、めっき鋼板１に対して、水蒸気処理を行う。
【００４４】
第３工程（Ｓ１３０）では、水蒸気処理中の密閉容器１０内の雰囲気温度が１０５℃以上であることが好ましい。雰囲気温度を１０５℃以上とすることで、黒色化をより短時間に行うことができる。なお、この明細書では、密閉容器の内部の雰囲気ガスの温度を「雰囲気温度」と称する場合がある。雰囲気温度は、密閉容器の内部に設けられたガス温度計測部６２により計測することができる。
【００４５】
第３工程（Ｓ１３０）では、めっき鋼板１の黒色化のムラを防ぐため、密閉容器１０の内部に水蒸気を導入した後または導入中の黒色化処理中に、密閉容器１０の内部の雰囲気ガスを撹拌部７０によって撹拌してもよい。
【００４６】
また、水蒸気処理の処理時間は、めっき層の組成（たとえば、めっき層中のＡｌおよびＭｇの含有量）もしくは厚み、ならびに必要とする明度などに応じて任意に設定することができるが、水蒸気処理は２４時間程度行うのが好ましい。
【００４７】
（第４工程）
第４工程（Ｓ１４０）では、密閉容器１０の内部の圧力をいったん大気圧に戻した後に、密閉容器１０の内部の雰囲気ガスを排気して、密閉容器１０の内部の気体圧力を７０ｋＰａ以下にする。例えば、密閉容器１０の内部の圧力をいったん大気圧に戻すためには、密閉容器に設けた大気圧開放弁（図示せず。）を開くことで行うことができる。また、密閉容器１０内の気体圧力を７０ｋＰａ以下とするためには、密閉容器１０外に設置した排気ポンプ（図示しない。）を使用し、密閉容器１０内の雰囲気ガスを、排気配管３１を通じて排出することで密閉容器１０内の圧力を低くすることができる。
【００４８】
（第５工程）
第５工程（Ｓ１５０）では、密閉容器１０の内部に露点が常にめっき鋼板温度未満であるガス（低水蒸気ガス）をガス導入管５１から導入してこの低水蒸気ガスをめっき鋼板１に接触させ、導入した低水蒸気ガスを密閉容器１０から排出することにより、めっき鋼板１を冷却する。なお、第５工程（Ｓ１５０）で導入されるガスは、加熱されていないことが好ましいが、必要に応じて、密閉容器１０内の雰囲気温度よりも低温に加熱されていてもよい。
【００４９】
第５工程（Ｓ１５０）で導入される低水蒸気ガスは、例えば、大気、窒素ガス、または不活性ガスとすることができ、作業性を考慮すると、大気を導入することが好ましい。
【００５０】
第５工程（Ｓ１５０）は、密閉容器１０内に低水蒸気ガスを導入し、導入した低水蒸気ガスを密閉容器１０内に閉じ込める低水蒸気ガス導入工程と、当該低水蒸気ガス導入工程の後に、密閉容器１０内の気体圧力が大気圧未満となるように排気ポンプ（図示しない。）を用いて密閉容器１０内の雰囲気ガス（導入した低水蒸気ガスを含む）を外部へ排出する雰囲気ガス排出工程と、を含む。なお、上記低水蒸気ガス導入工程と上記雰囲気ガス排出工程とは、冷却速度向上のために、交互に繰り返して行うことが好ましい。
【００５１】
［黒色めっき鋼板を製造する装置］
（装置の構成）
本願発明に係る黒色めっき鋼板を製造する装置（以下、「本発明の装置」ともいう。）は、その一例を示す模式断面図である図２に示されているように、めっき鋼板１を取り出し可能に配置できる配置部１２を有する密閉容器１０と、密閉容器１０の内部を加熱（または冷却）する天井部温度調整機構２１と、縦壁部温度調整機構２０と、シースヒータ等の加熱装置２４と、密閉容器１０の内部の雰囲気ガスを排気する排気調整機構３０と、密閉容器１０の内部に水蒸気を導入する導入水蒸気調整機構４０とを有する。本発明の装置は、さらに、密閉容器１０の内部に大気を含むガスを導入するガス導入部５０や、密閉容器１０の内部の圧力を大気圧に戻すためのベント部である大気圧開放弁（図示せず。）を有していてもよい。本発明の装置は、さらに、めっき鋼板１の表面の温度を測定する温度計測部６０や密閉容器１０内の圧力を測定する圧力計測部６１、雰囲気ガスの温度を計測するガス温度計測部６２を有していてもよい。さらに、密閉容器１０の内部の雰囲気ガスを撹拌する循環ファン７１などの撹拌部７０を有していてもよい。また、本発明の装置は、図４に示されているように、縦壁部温度調整機構２０、天井部温度調整機構２１、シースヒータ等の加熱装置２４、排気調整機構３０、導入水蒸気調整機構４０、ガス導入部５０、撹拌部７０の他、各弁装置の開閉動作を制御して、黒色めっき鋼板１を製造させる制御部９０を有していてもよい。また、ドレン配管３５およびドレン弁３６を有しているとき、制御部９０はドレン弁３６の動作を制御して、装置内部から外部へ水を排出させてもよい。
【００５２】
以下に、図２を参照して、本発明の装置の例示的な態様について詳しく説明する。
【００５３】
密閉容器１０は、下部容器８と、上部容器９とを有している。下部容器８は、めっき鋼板１が配置される配置部１２を備えており、上部容器９は、天井部９Ｂがドーム状に形成されるとともに、当該天井部９Ｂの端部から略鉛直方向下方に沿って延設された縦壁部９Ａから構成されていて、下部が開放される形状によって構成されている。また、密閉容器１０は、下部容器８と上部容器９とが密閉されることにより構成されており、雰囲気ガスの排気による内部の気体の圧力の低下、水蒸気導入による内部圧力の上昇、加熱、冷却などに耐えうる強度を有している。
【００５４】
また本実施例では、図２に示されるように、密閉容器１０の外壁に、流体を流すことによって密閉容器１０内を加熱したり冷却したりすることができる天井部温度調整機構２１と縦壁部温度調整機構２０とが別々に設けられている。
【００５５】
天井部温度調整機構２１は、密閉容器１０を加熱するための手段であり、第１工程（Ｓ１１０）においてめっき鋼板１加熱する際には、シースヒータ等の加熱装置２４と共に使用され、例えば、図２、３に図示されているように、加熱された流体が天井部温度調整機構２１の内部を通過して天井部９Ｂを加熱することにより、密閉容器１０の内部の雰囲気温度を上昇させることができる。
【００５６】
また、図３に示されているように、天井部温度調整機構２１の内部空間には複数の隔壁２５が設けられており、その隔壁２５により形成された空間に、所定の温度を有する流体を流すことで、密閉容器１０を加熱または冷却できるように構成されている。これによって、密閉容器１０内の雰囲気ガスを冷却又は加熱することができる。なお、流体は、気体であっても液体であってもよい。
【００５７】
また、図２に示されているように、天井部温度調整機構２１には導入口２１２と排出口２１４とが設けられている。図３（Ｂ）に示されるように、導入口２１２から流入した流体は、上部容器９の天井部９Ｂの略全体にわたって天井部温度調整機構２１の内部空間を流動し、排出口２１４から排出されるように構成されている。また、図３（Ａ）の模式図に示されているように、天井部温度調整機構２１では、導入口２１２から導入された流体が左右に振り分けられ、導入口２１２と排出口２１４とを含む平面に対して略対称に形成された左経路２６および右経路２７にそれぞれ流体が流されるように構成されている。このように構成されることで、密閉容器１０に対する熱分布の偏りが防がれて密閉容器１０の熱ひずみが抑制され、さらに、効率よく短時間で密閉容器１０内の温度調整を可能にしている。
【００５８】
縦壁部温度調整機構２０は、密閉容器１０を加熱または冷却するための手段であり、第１工程（Ｓ１１０）においてめっき鋼板１加熱する際には、シースヒータ等の加熱装置２４と共に使用され、例えば、図２、３に図示されているように、加熱された流体が縦壁部温度調整機構２０の内部を通過して縦壁部９Ａを加熱することにより、密閉容器１０の内部の温度を上昇させることができる。また、第５工程（Ｓ１５０）においてめっき鋼板１冷却する際には、冷却された流体が縦壁部温度調整機構２０の内部を通過して縦壁部９Ａを冷却することにより上部容器９を冷却し、密閉容器１０内の雰囲気温度を低下させることができる。
【００５９】
また、図３に示されているように、縦壁部温度調整機構２０の内部空間には複数の隔壁２５が設けられており、その隔壁２５により形成された空間に、所定の温度を有する流体を流すことで、密閉容器１０を加熱または冷却できるように構成されている。これによって、密閉容器１０内の雰囲気ガスを冷却又は加熱することができる。なお、流体は、気体であっても液体であってもよい。
【００６０】
図２に示されているように、縦壁部温度調整機構２０には導入口２０２と排出口２０４とが設けられている。図３（Ｂ）に示されるように、導入口２０２から流入した流体は、上部容器９の縦壁部９Ａの略全体にわたって縦壁部温度調整機構２０の内部空間を上下に流動するとともに、排出口２０４から排出されるように構成されている。
【００６１】
また、図３（Ａ）の模式図に示されているように、縦壁部温度調整機構２０では、導入口２０２から導入された流体が左右に振り分けられ、導入口２０２と排出口２０４とを含む平面に対して略対称に形成された左経路２２および右経路２３にそれぞれ流体が流されるように構成されている。このように構成されることで、密閉容器１０に対する熱分布の偏りが防がれて密閉容器１０の熱ひずみが抑制され、さらに、効率よく短時間で密閉容器１０内の温度調整を可能にしている。
【００６２】
なお、密閉容器内を冷却する際、天井部温度調整機構２１によって天井部９Ｂを冷却すると、天井部９Ｂに結露が発生し、その結露水が、めっき鋼板１上に落ちてめっき鋼板の外観を損ねる可能性があることから、密閉容器内を冷却する際は、天井部温度調整機構２１による密閉容器１０内の冷却は行わず、縦壁部温度調整機構２０によって、密閉容器１０内の冷却を行うようにしている。
【００６３】
また、本実施態様では、加熱用の流体が、縦壁部温度調整機構２０と天井部温度調整機構２１との両方に流されているが、このような構成に限ることなく、縦壁部温度調整機構２０と天井部温度調整機構２１とのうち、いずれか一方に加熱用の流体を導入するように構成されていてもよい。
【００６４】
下部容器８には、水蒸気供給源から水蒸気を導入する水蒸気供給配管４１と、密閉容器１０内の雰囲気ガスや水蒸気などを排出するための排気配管３１、ガス導入配管５１、ドレン配管３５が接続されており、これらの配管に設けられた開閉弁を閉じることで、密閉容器１０の内部を密閉状態にできる。
【００６５】
下部容器８に設けられた配置部１２には、めっき鋼板１が配置される。めっき鋼板１は、スペーサー２によって積層されてもよい。また、図２に示されているように、配置部１２は、めっき鋼板１の上部から、めっき鋼板１の下部に流れてきた雰囲気ガスを、循環ファン７１の近辺に吹き出すための貫通孔１２Ａを有しており、このような構成によって、密閉容器１０の内部の気体がめっき鋼板１の金属帯間の隙間を通って循環するため、より均一に雰囲気ガスをめっき鋼板１に接触させることができる。
【００６６】
天井部温度調整機構２１、縦壁部温度調整機構２０およびシースヒータ等の加熱装置２４は、密閉容器１０を加熱するための手段である。例えば、図２、３に図示されているように、加熱された流体が天井部温度調整機構２１と縦壁部温度調整機構２０の内部を通過して上部容器９を加熱することにより、密閉容器１０の内部の温度を上昇させることができる。なお、密閉容器１０の内部を加熱するための手段は天井部温度調整機構２１および縦壁部温度調整機構２０に限られず、これと併せて、シースヒータ等の加熱装置２４によって、直接密閉容器１０の内部の温度を上昇させることも可能である。
【００６７】
排気調整機構３０は、排気配管３１、排気弁３２２、３２４、３２６（以下、これらの総称として「排気弁３２」と称する）および排気ポンプ（図示しない。）を有している。排気配管３１は、密閉容器１０の内部と密閉容器１０の外部とを連通するように下部容器８を貫通して設けられた配管である。例えば、密閉容器１０の内部の雰囲気ガス（低水蒸気ガスなど）または水蒸気処理後の密閉容器内の雰囲気ガス（水蒸気ガスや発生した水素ガスなど）は、排気配管３１を通って排気ポンプ（図示しない。）によって外部に排気される。なお、本願発明の実施例では、図２に示されているとおり、水蒸気処理中の密閉容器内の水蒸気量を調整するために、呼び径がそれぞれ異なる配管３３２、配管３３４及び配管３３６が接続された排気管３１を備えている。配管３３２、配管３３４及び配管３３６のそれぞれには、排気弁３２が設けられている。ここで、例えば、配管３３２には呼び径２０Ａの配管を、配管３３４には呼び径２５Ａの配管を、配管３３６には呼び径８０Ａの配管を、それぞれ用いることにより、必要な密閉容器内の水蒸気量にもとづき、後述する制御部９０によって排気弁３２の開閉制御を行い、細かく正確な排気量調整が可能に構成されている。もちろん、本実施例に限定されるものではなく、排気管の呼び径や数は必要に応じて設定可能である。また、上述の第２工程および第４工程において、排気調整機構３０は、雰囲気ガスを排気することによって密閉容器１０内の気体の圧力を７０ｋＰａ以下にできるように構成されている。
【００６８】
ドレン配管３５は、密閉容器１０の内部と密閉容器１０の外部とを連通するように下部容器８を貫通して設けられた配管である。密閉容器１０の内部の液体（結露水など）は、ドレン配管３５を通って外部に排出される。
【００６９】
導入水蒸気調整機構４０は、水蒸気供給配管４１および水蒸気供給弁４２２、４２４、４２６（以下、これらの総称として「水蒸気供給弁４２」と称する）を有しており、密閉容器１０内に供給する水蒸気量を、水蒸気供給弁４２で調整するものである。また、水蒸気の供給をしないときは、水蒸気供給弁４２は閉じられて、水蒸気供給配管４１を通じた密閉容器１０内への水蒸気の供給は遮断される。なお、本願発明の実施例では、図２に示されているとおり、水蒸気処理中の密閉容器１０内への水蒸気量を調整するために、配管４３２、配管４３４、配管４３６の、それぞれ呼び径の異なる配管が接続された水蒸気供給配管４１が備えられており、それぞれの配管には水蒸気供給弁４２が設けられている。ここで、例えば、配管４３２には呼び径２０Ａの配管を、配管４３４には呼び径２５Ａの配管を、配管４３６には呼び径８０Ａの配管を、それぞれ用いることにより、必要な密閉容器内の水蒸気量にもとづき、水蒸気供給弁４２の開閉制御を行い、細かく正確な導入水蒸気量の調整が可能に構成されている。もちろん、本実施例に限定されるものではなく、水蒸気供給配管４１の呼び径や数は必要に応じて設定可能である。
【００７０】
ガス導入部５０は、ガス導入配管５１およびガス導入弁５２を有している。ガス導入配管５１は、密閉容器１０の内部と、密閉容器１０の外部または不図示のガス供給源とを連通するように、下部容器８を貫通して設けられた配管である。
【００７１】
温度計測部６０は、めっき鋼板１の表面のうちそれぞれ異なる領域に当接して設置された複数の温度センサであり、例えば、熱電対を用いてめっき鋼板１の表面温度を測定する。なお、めっき鋼板１をコイル状にした場合、コイルの板間に熱電対を挿入してもよい。
【００７２】
圧力計測部６１は、密閉容器１０内の圧力を測定するものであり、密閉容器１０内での水蒸気処理の開始タイミングの指標となる圧力の測定や、密閉容器１０内に導入する水蒸気量を適切に管理するために必要となるものである。また、ガス温度計測部６２は、密閉容器１０内の雰囲気温度を測定するものであり、密閉容器１０内の雰囲気ガスを加熱及び冷却する際や、めっき鋼板１の各処理工程において、適切に密閉容器１０内の雰囲気温度を制御するために必要となるものである。
【００７３】
撹拌部７０は、下部容器８に配置された循環ファン７１と、循環ファン７１を回転駆動する駆動モーター７２とを有している。駆動モーター７２が循環ファン７１を回転させると、水蒸気処理中の密閉容器１０の内部の雰囲気ガスは、図２において矢印にて示すように、配置部１２の側部から密閉容器１０の内壁面との間の空隙に流入し、めっき鋼板１の外周面を通過して、めっき鋼板１の上部から金属帯間の隙間に流入する。そして、めっき鋼板１の下部から配置部１２の内部に流出して、再び配置部１２の側部から密閉容器１０の内壁面との間の空隙に流入して密閉容器１０の内部を循環する。このようにして、水蒸気処理中の密閉容器１０の内部の雰囲気ガスは撹拌される。もちろん、撹拌部７０は水蒸気処理中だけ使用されるものではなく、めっき鋼板の加熱工程や冷却工程において使用してもよい。
【００７４】
［黒色めっき鋼板を製造するシステム］
以下に、本願発明の実施例である図２および図４を参照して、本願発明の黒色めっき鋼板を製造する装置の例示的な動作と、その制御システムについて詳しく説明する。
【００７５】
配置部１２にめっき鋼板１が配置され、密閉容器１０が密閉された後に、制御部９０は、以下のように、縦壁部温度調節機構２０、天井部温度調整機構２１、シースヒータ等の加熱装置２４、排気調整機構３０、導入水蒸気調整機構４０、ガス導入部５０および撹拌部７０の動作を制御する。
【００７６】
めっき鋼板１を加熱する第１工程（Ｓ１１０）において、制御部９０は、縦壁部温度調節機構２０および／または天井部温度調整機構２１と、シースヒータ等の加熱装置２４とを使用して、低水蒸気ガスの存在下で密閉容器１０の内部を加熱し、めっき鋼板１を加熱する。このとき制御部９０は、温度計測部６０が測定しためっき層の温度が黒色処理温度になるまで上記各加熱手段を作動させる。なお、本願発明の実施例においては黒色処理温度の目標温度を１０５℃としている。また、必要に応じて循環ファン７１を回転させて、密閉容器内部の雰囲気ガスを循環させながら加熱するように制御してもよい。
【００７７】
第１工程（Ｓ１１０）が終了すると、第２工程（Ｓ１２０）に入り、制御部９０は、不図示のベント部である大気圧開放弁を開放して、いったん密閉容器１０内の圧力を大気圧に戻す。その後、排気調整機構３０の排気弁３２（３２２、３２４、３２６）を開閉制御し、排気ポンプ（図示しない。）を作動させて、密閉容器１０内の気体圧力が７０ｋＰａ以下になるまで密閉容器１０内の雰囲気ガスを排気配管３１を通じて排出する。密閉容器１０内の気体圧力が７０ｋＰａ以下となったところで、排気弁３２（３２２、３２４、３２６）を閉じる。
【００７８】
密閉容器１０内の気体の圧力が上記圧力となった後、第３工程（Ｓ１３０）に入り、制御部９０は、導入水蒸気調整機構４０の水蒸気供給弁４２（４２２、４２４、４２６）を開閉制御して、不図示の水蒸気供給源から密閉容器１０内に水蒸気を供給する。これにより、水蒸気供給源からの水蒸気が水蒸気供給配管４１を通じて密閉容器１０内に導入される。導入水蒸気調整機構４０では、複数の温度計測部６０が測定した温度のうち、最も低い温度と最も高い温度との差が前述の所定の範囲内となったことを制御部９０が認識したことにもとづいて、水蒸気供給弁４２（４２２、４２４、４２６）が開放され得る。このとき、導入される水蒸気を必要に応じて水蒸気ヒーター（図示せず。）で加熱してもよい。
【００７９】
また、制御部９０は、必要に応じて撹拌部７０の駆動モーター７２を駆動して循環ファン７１を回転させ、密閉容器１０内の水蒸気を含む雰囲気ガスを撹拌して循環させてもよい。
【００８０】
なお、本願発明の実施例において、制御部９０は、密閉容器１０内に導入する水蒸気量を調整する導入水蒸気調整機構４０と、密閉容器１０内の雰囲気ガスの排気量を調整する排気調整機構３０とを制御して、常にめっき層の黒色化に必要な密閉容器内の水蒸気量を調整して、適切な相対湿度（目標値は１００％である。）が維持されるようにしている。つまり、制御部９０が、上記各調整機構３０、４０の異なる呼び径の管ごとに設けられた排気弁３２（３２２、３２４、３２６）および導入弁４２（４２２、４２４、４２６）を開閉制御することにより、導入する水蒸気量および雰囲気ガスの排気量の調整が行われる。
【００８１】
密閉容器１０内の水蒸気量を調整する際は、密閉容器１０内に載置されているめっき鋼板１の表面積に応じて必要な水蒸気量が決まっているので、当該必要な水蒸気量を密閉容器１０内で確保できるように排気調整機構３０の排気弁３２（３２２、３２４、３２６）の開度が所定の開度に固定制御され、導入水蒸気調整機構４０の導入弁４２（４２２、４２４、４２６）の開度が可変制御される。なお、導入水蒸気調整機構４０の導入弁４２（４２２、４２４、４２６）の開度が所定の開度に固定制御され、排気調整機構３０の排気弁３２（３２２、３２４、３２６）の開度が可変制御されるようにしてもよいし、排気調整機構３０の排気弁３２（３２２、３２４、３２６）の開度と導入水蒸気調整機構４０の導入弁４２（４２２、４２４、４２６）の開度との両方が適時調整制御されるようにしてもよい。
【００８２】
密閉容器１０内への水蒸気の導入と、密閉容器１０内の雰囲気ガス（水蒸気および反応によって発生する水素ガスなど）の排出とを制御する際、制御部９０は、圧力計測部６１等の計測データを常に監視し、密閉容器１０内において必要な圧力が維持されるように制御する。これによって、水蒸気処理に必要な水蒸気量を密閉容器１０内に確保することができる。なお、本願発明の実施例においては、水蒸気処理中の密閉容器１０内の設定圧力として、密閉容器内１０内の温度１０５℃に対応した飽和水蒸気圧１２１ｋＰａが制御部９０に設定される。また、密閉容器１０内の圧力制御の方法としては、圧力計測部６１の計測データの上限値および下限値に所定の閾値を設定し、当該閾値を計測したときに、導入する水蒸気量や排出する水蒸気量を制御するようにしてもよいし、常に所定の圧力の一定値を維持するように、導入する水蒸気量や排出する水蒸気量を適時制御するようにしてもよい。
【００８３】
水蒸気の導入後、黒色化処理のための時間が経過したら、制御部９０は、導入水蒸気調整機構４０の水蒸気供給弁４２（４２２、４２４、４２６）を閉じて、水蒸気供給配管４１を通じた密閉容器１０の内部と外部との間のガスの流通を遮断する。その後、排気調整機構３０の排気弁３２（３２２、３２４、３２６）を開放し、排気ポンプ（図示しない。）を稼動して密閉容器１０内の雰囲気ガスを排出させる。これにより、密閉容器１０内の気体圧力は７０ｋＰａ以下にされる。密閉容器１０内部の気体圧力が７０ｋＰａ以下となったら、制御部９０は、排気調整機構３０の排気弁３２（３２２、３２４、３２６）を閉じて、排気配管３１を通じた密閉容器１０の内部と外部との間のガスの流通を遮断する。
【００８４】
密閉容器１０内の気体の圧力が上記圧力となった後、第５工程（Ｓ１５０）に入り、制御部９０は、ガス導入部５０のガス導入弁５２を開放する。これにより、ガス導入配管５１を通じて密閉容器１０内に露点が常にめっき鋼板温度未満であるガスが導入される。なお、本願発明の実施例では、密閉容器１０内の気体の圧力が１０１ｋＰａ（大気圧と同程度）となるまで大気を導入している。こうして導入されたガス（本実施例では大気。）によって、めっき鋼板１は冷却される。
【００８５】
その後、制御部９０は、図示しない吸気口から外気を取り入れ、取り入れた外気を縦壁部温度調整機構２０の導入口２０２に導入する。これにより、密閉容器１０内の雰囲気温度が低下し、めっき鋼板１が促進して冷却される。そして、制御部９０は、縦壁部温度調整機構２０を通過して吸熱した外気を、図示しない排気口から大気に放出している。なお、めっき鋼板１の冷却時、制御部９０は、天井部９Ｂへの結露防止の観点から、天井部温度調整機構２１に外気を導入させないようにしている。
【００８６】
めっき鋼板１の冷却時を含め、制御部９０は、任意の時点でドレン弁３６を開放制御して、密閉容器１０内の結露水等を、密閉容器１０の外部へ排出させてもよい。ドレン弁３６の動作の制御は、上記本願発明の装置の動作中、１回のみ行っても、また複数回行ってもよいし、めっき層が所望の程度に黒色化される限りにおいて、装置の動作中を通じてドレン弁３６は閉じられたままであってもよい。
【００８７】
（効果）
上記本願発明の方法によれば、製造工程における水蒸気処理の管理を複雑化させることなくめっき鋼板の水蒸気処理中に発生する水素ガスを効率よく確実に排出することができ、十分な水蒸気をめっき鋼板全体に行き渡らせてめっき層を均一に黒色化し、より見栄えの良い黒色めっき鋼板を提供することができる。
【産業上の利用可能性】
【００８８】
本願発明の方法は、めっき鋼板の水蒸気処理中に発生する水素ガスを適切に排出し、水蒸気処理に必要な水蒸気量を適切にコントロールして供給しているため、より均一に黒色化されて見栄えの良いめっき鋼板を製造することができ、黒色化されためっき鋼板のより一層の普及に貢献することが期待される。
【符号の説明】
【００８９】
１    めっき鋼板
１０  密閉容器
１２  配置部
２４  加熱装置
３０  排気調整機構
４０  導入水蒸気調整機構
５０  ガス導入部
７０  撹拌部
【図１】
2018172745.tif 000003
【図２】
2018172745.tif 000004
【図３】
2018172745.tif 000005
【図４】
2018172745.tif 000006